(57)【特許請求の範囲】
【請求項１】
複数のコア部材により環状形状を成し、その少なくとも一部にコイルが巻回されてリアクトルに用いられるコアであって、周囲に前記コイルが巻回される一対の脚部と、当該一対の脚部を繋ぐ一対の背面部と、を有するコアと、
前記コアの脚部の周囲に巻回されたコイルと、
を備え、
前記脚部は、その断面形状が円形又は楕円形状の円柱形状を有する圧粉磁心であり、前記背面部より低鉄損の材料で構成され、
前記背面部は、円柱形状の前記脚部の側面に沿った形状で切欠かれた切欠き部を有し、
円柱形状の前記脚部の側面が前記切欠き部に沿って配置され、環状形状を成すこと、
を特徴とするリアクトル。
【請求項２】
複数のコア部材により環状形状を成し、その少なくとも一部にコイルが巻回されてリアクトルに用いられるコアであって、周囲に前記コイルが巻回される一対の脚部と、当該一対の脚部を繋ぐ一対の背面部と、を有するコアと、
前記コアの脚部の周囲に巻回されたコイルと、
を備え、
前記脚部は、その断面形状が円形又は楕円形状の円柱形状を有する圧粉磁心であり、前記背面部より低鉄損の材料で構成され、
前記背面部は、概略六角形状の平板であり、
前記一対の脚部の両端面が、前記一対の背面部の向かい合う面に対面するように配置され、環状形状を成すこと、
を特徴とするリアクトル。
【請求項３】
前記脚部は、円形又は楕円形状の端面が露出していること、
を特徴とする請求項１に記載のリアクトル。
【請求項４】
前記脚部は、ビッカース硬度が５０以上の磁性粉末を含み構成されていること、
を特徴とする請求項１〜請求項３のいずれか１項に記載のリアクトル。
【請求項５】
前記コイルは、アルファ巻きで構成され、
前記コイルが前記円柱形状の前記脚部の周囲に装着されていること、
を特徴とする請求項１〜請求項４のいずれか１項に記載のリアクトル。
【請求項６】
前記脚部は、前記背面部より高密度であること、
を特徴とする請求項１〜請求項５のいずれか１項に記載のリアクトル。
【請求項７】
前記脚部の圧粉磁心は、磁性粉末として、Ｆｅ−Ｓｉ合金、センダスト、アモルファス合金又はこれら二種以上の混合粉を用いて構成されたこと、
を特徴とする請求項１〜請求項６のいずれか１項に記載のリアクトル。
【請求項８】
前記コイルは、平角線で構成されていること、
を特徴とする請求項１〜請求項７のいずれか１項に記載のリアクトル。
【請求項９】
前記コアを被覆する樹脂部材を備え、
前記脚部と前記背面部との間には、前記樹脂部材の厚みでギャップが構成されていること、
を特徴とする請求項１〜請求項８のいずれか１項に記載のリアクトル。
【発明の詳細な説明】
【技術分野】
【０００１】
本発明は、コアと、コア及びコアの周囲に巻回されたコイルを備えるリアクトルに関する。
【背景技術】
【０００２】
リアクトルは、ハイブリッド自動車や電気自動車、燃料電池車の駆動システム等をはじめ、種々の用途で使用されている。例えば、車載用の昇圧回路に用いられるリアクトルとして、環状コアの周囲に配置した樹脂製のボビンにコイルを巻回した後、これらを金属製のケースに収容し、ケース内に充填材を流し込んで固めたものが多く用いられる（例えば、特許文献１参照。）。
【０００３】
コイルとしては、例えば５０Ａ以上の大電流に対応するため、平角線により構成されたコイルを用いるのが一般的である。また、巻スペースを極力抑制するため、コイルはエッジワイズコイルが用いられている。
【先行技術文献】
【特許文献】
【０００４】
【特許文献１】特開２０１１−１２４２６７号公報
【発明の概要】
【発明が解決しようとする課題】
【０００５】
従来のコアとしては、Ｕ字形状のコア部材（以下、Ｕ字型コアとも言う。）を用いて環状に構成されているものが用いられていた。例えば、図１２に示すように、２つのＵ字型コアの両端をそれぞれ突き合わせてなるコアや、Ｕ字型コアとＩ字型コアを組み合わせて環状形状を成すコアが用いられていた。このようなコア形状にエッジワイズ巻線を巻回する場合、コイルの内形状は４箇所で曲げる必要があり、巻線工数が増えることとなり、かつ、そのための設備を増設する必要があるなど、製品コストが増大する要因になっていた。
【０００６】
また、大電流になるにつれて、コイルを構成する平角線の断面寸法も大きくなり、エッジワイズ巻きを行う上で線材の絶縁被覆の損傷を防ぐためにも、コイルの曲げを大きくする必要がある。そのため、コアとコイルとの距離が必然的に大きくなる傾向にあった。その結果、リアクトルの体格増大や、直流抵抗の増大に伴う損失の悪化が問題となっていた。
【０００７】
これらの製品コスト及びリアクトル体格の増大、直流抵抗の増大に伴う損失悪化の問題は、リアクトルのコアとしてＵ字型コアを用いていたことが一因である。
【０００８】
一方、Ｕ字型コアにおいては、その成形をする際に金型への負担が大きく金型の耐久性が低下していた。すなわち、圧粉磁心からなるＵ字型コアを成形する際には、圧粉磁心を構成する磁性粉末にかかる単位面積当たりの加圧力は、フェライトコアと比べて２〜３倍以上となり、金型の負担が大きい。特に、図１３に示すように、Ｕ字型コアを成形する場合には、Ｕ字のエッジ部分に応力が集中することから金型の耐久性が低下してクラックＣが発生し、金型が破損する場合があった。
【０００９】
また、高周波用途のリアクトルのコアを作製するためには、硬い磁性粉末が用いられた圧粉磁心が必要であるが、磁性粉末が硬いと成形性が悪化し、生産性が悪化していた。
【００１０】
ところで、コイルへの通電により環状のコアには磁束が発生し、コアの内部に磁束が通過することで閉磁路が形成される。この磁束は、環状コア内部の内側を通る傾向がある。そのため、環状コア内部の外側部分は通過する磁束が少なく、磁気特性への寄与が小さい。特に、コイルが巻回されていないコア部分、いわゆるヨーク部のうち、その内部の外側部分は磁気特性への寄与が小さく、リアクトルの重量、体積、及びコストを増大させる要因になっていた。
【００１１】
本発明は、上記のような課題を解決するためになされたものであり、その目的は、金型への負担軽減と生産性を向上させるとともに、体格及びコストを低減させることのできるコアと、そのコアを用いたリアクトルを提供することにある。
【課題を解決するための手段】
【００１２】
本発明のリアクトルは、複数のコア部材により環状形状を成し、その少なくとも一部にコイルが巻回されてリアクトルに用いられるコアであって、周囲に前記コイルが巻回される一対の脚部と、当該一対の脚部を繋ぐ一対の背面部と、を有するコアと、前記コアの脚部の周囲に巻回されたコイルと、を備え、次の構成を有することを特徴とする。
（１）前記脚部は、その断面形状が円形又は楕円形状の円柱形状を有する圧粉磁心であり、前記背面部より低鉄損の材料で構成され、前記背面部は、円柱形状の前記脚部の側面に沿った形状で切欠かれた切欠き部を有し、円柱形状の前記脚部の側面が前記切欠き部に沿って配置され、環状形状を成すこと。
【００１３】
本発明のリアクトルは、複数のコア部材により環状形状を成し、その少なくとも一部にコイルが巻回されてリアクトルに用いられるコアであって、周囲に前記コイルが巻回される一対の脚部と、当該一対の脚部を繋ぐ一対の背面部と、を有するコアと、前記コアの脚部の周囲に巻回されたコイルと、を備え、次の構成を有することを特徴とする。
（２）前記脚部は、その断面形状が円形又は楕円形状の円柱形状を有する圧粉磁心であり、前記背面部より低鉄損の材料で構成され、前記背面部は、概略六角形状の平板であり、前記一対の脚部の両端面が、前記一対の背面部の向かい合う面に対面するように配置され、環状形状を成すこと。
【００１４】
また、本発明のリアクトルは、次の構成の少なくとも何れかを有していても良い。
（３）前記脚部は、円形又は楕円形状の端面が露出していること。
（４）前記脚部は、ビッカース硬度が５０以上の磁性粉末を含み構成されていること。
（５）前記コイルは、アルファ巻きで構成され、前記コイルが前記円柱形状の前記脚部の周囲に装着されていること。
（６）前記脚部は、前記背面部より高密度であること。
（７）前記脚部の圧粉磁心は、磁性粉末として、Ｆｅ−Ｓｉ合金、センダスト、アモルファス合金又はこれら二種以上の混合粉を用いて構成されたこと。
（８）前記コイルは、平角線で構成されていること。
（９）前記コアを被覆する樹脂部材を備え、前記脚部と前記背面部との間には、前記樹脂部材の厚みでギャップが構成されていること。
【発明の効果】
【００１７】
本発明によれば、金型への負担軽減と生産性を向上させるとともに、体格及びコストを低減させることのできるコアと、そのコアを用いたリアクトルを得ることができる。
【図面の簡単な説明】
【００１８】
【図１】第１の実施形態に係るリアクトルの斜視図である。
【図２】第１の実施形態に係るリアクトルの分解斜視図である。
【図３】第１の実施形態に係る環状コアの斜視図である。
【図４】第２の実施形態に係るリアクトルの斜視図である。
【図５】第２の実施形態に係るリアクトルの分解斜視図である。
【図６】第２の実施形態に係る環状コアの斜視図である。
【図７】第２の実施形態に係る背面部の変形例を示す図である。
【図８】脚部成形における金型への応力評価を示す表である。
【図９】リアクトルの特性の検証に用いた環状コアの斜視図である。
【図１０】リアクトルの特性を示す表である。
【図１１】実施例及び比較例のインダクタンス特性を示すグラフである。
【図１２】従来のＵ字型コアにより構成される環状コアの斜視図である。
【図１３】従来技術における金型への負担を説明するための図である。
【発明を実施するための形態】
【００１９】
以下、図面を参照して、本発明の実施形態のコアと、そのコアを用いたリアクトルについて説明する。
【００２０】
［１．第１の実施形態］
［１−１．構成］
図１は、本実施形態に係るリアクトルの斜視図であり、図２は、本実施形態に係るリアクトルの分解斜視図である。
【００２１】
本実施形態のリアクトルは、例えばハイブリッド自動車や電気自動車、燃料電池車の駆動システム等で使用される大容量のリアクトルである。リアクトルは、これら自動車に搭載される電気回路の主要部品である。この電気回路は、リアクトルの他、ＩＧＢＴ等の半導体スイッチング素子を有する。リアクトルは、半導体スイッチング素子のオンオフが高速に行われることにより、外部電源から供給される電気エネルギーを磁気エネルギーに変換し、当該エネルギーの蓄積及び放出を繰り返し、電流や電圧を抑制する。
【００２２】
図１及び図２に示すように、リアクトルは、環状コア１０と、環状コア１０の一部の外周に装着されたコイル５ａ、５ｂと、環状コア１０の外周を覆い、環状コア１０とコイル５ａ、５ｂとを絶縁する樹脂部材２０とを有している。
【００２３】
図３は、環状コア１０の斜視図である。図２及び図３に示すように、環状コア１０は、複数のコア部材からなり、環状になるように構成されている。これらコア部材としては、一対の円柱形状の脚部１１と、当該脚部１１の両端と繋ぐブロック状の背面部１２とが設けられている。すなわち、環状コア１０は、平行に並んだ一対の脚部１１の両端面が、背面部１２の向かい合う面に対面するように配置されて環状形状が構成されている。なお、脚部１１と背面部１２は、本実施形態では樹脂部材２０を介して接続されているが、スペーサを介して接続しても良いし、直接接触するように接続しても良い。
【００２４】
脚部１１は、柱状でその周面の形状が丸みを帯びた形状を有し、本実施形態では、円柱形状である。この円柱形状には、その柱の延び方向と直交する断面の形状が、円形である場合も楕円形である場合も含まれる。換言すれば、脚部１１の円柱が延びる方向と直交する断面形状には、応力が集中するようなエッジ箇所がない。この脚部１１には、その周面にコイル５ａ、５ｂが巻回されており、コイル５ａ、５ｂに電流が流れた場合には、脚部１１に磁束が発生する。
【００２５】
脚部１１は、複数の円柱形状の圧粉磁心から構成しても良い。例えば、円柱形状の軸を揃えて、所定のギャップを介して並べて構成しても良い。
【００２６】
背面部１２は、ブロック状のコア部材であり、ここでは、平板状で概略六角形状のコア部材である。背面部１２には、コイル５ａ、５ｂは巻回されない。背面部１２は、脚部１１で発生した磁束が通過するコア部材であり、ヨーク部とも称される。なお、概略六角形状には、六角形状と、その角部分が丸みを帯びた六角形状が含まれる。
【００２７】
背面部１２は、図３から明らかなように、その高さ方向の長さが、脚部１１の直径よりも長く構成されている。高さ方向の長さとは、図３に示すｚ方向の背面部１２の長さ（図３中の符号Ｈ）であり、以下では単に、背面部１２の高さともいう。背面部１２の高さ方向の長さについて詳細に説明すると、背面部１２は、磁束が通過する部分であるため、その断面積を確保する必要がある。そのためには、背面部１２の高さか、脚部１１の延び方向と同一方向の背面部１２の厚みかを長くする必要があるが、脚部１１の周囲にコイル５ａ、５ｂのデッドスペースの有効活用と全体的な体格小型化の観点から、厚みを厚くするのではなく、高さを脚部１１の直径よりも長くし、コア断面積を確保している。なお、ここにいう背面部１２の厚みとは、脚部１１の延び方向と同方向の背面部１２の長さをいい、この厚み方向と高さ方向とは直交する関係にある。
【００２８】
脚部１１及び背面部１２の実施例は、詳しくは後述するが、脚部１１及び背面部１２は、圧粉磁心からなる。この圧粉磁心は、ビッカース（Ｖｉｃｋｅｒｓ）硬度が５０以上の磁性粉末を含んで構成される。ビッカース硬度は、物質の硬さを表す尺度の一つであり、試料に対する荷重とくぼみの表面積の比で定義される。ビッカース硬度が５０以上の磁性粉末としては、純鉄、Ｆｅ−３．５％Ｓｉ合金、センダスト、Ｆｅ−６．５％Ｓｉ合金、アモルファス合金のいずれか、又はこれら２種以上の混合粉を用いることができる。また、後述の実施例に示すように、脚部１１は、背面部１２より低鉄損の材料で構成しても良い。脚部１１は、背面部１２より高密度としても良い。なお、上記の材料で言えば、純鉄、Ｆｅ−３．５％Ｓｉ合金、Ｆｅ−６．５％Ｓｉ合金、センダスト、アモルファス合金の順で低鉄損である。
【００２９】
樹脂部材２０は、環状コア１０の周囲を被覆する樹脂からなる部材であり、環状コア１０に倣った形状を有する。樹脂部材２０は、脚部１１の周囲を被覆する樹脂体２１と、背面部１２の周囲を被覆する樹脂体２２とから構成される。樹脂部材２０を構成する樹脂としては、例えば、エポキシ樹脂、不飽和ポリエステル系樹脂、ウレタン樹脂、ＢＭＣ（Ｂｕｌｋ  Ｍｏｌｄｉｎｇ  Ｃｏｍｐｏｕｎｄ）、ＰＰＳ（Ｐｏｌｙｐｈｅｎｙｌｅｎｅ  Ｓｕｌｆｉｄｅ）、ＰＢＴ（Ｐｏｌｙｂｕｔｙｌｅｎｅ  Ｔｅｒｅｐｈｔｈａｌａｔｅ）等を用いることができる。
【００３０】
樹脂体２１は、円柱形状の脚部１１の周囲を被覆するため、その形状は円筒形状である。樹脂体２１の両端からは、脚部１１の円形の端面が露出している。樹脂体２２は、背面部１２に倣った形状を有し、脚部１１が接続される箇所には収容部２２ａが設けられている。収容部２２ａは、リアクトル組立時に脚部１１の位置決めとして用いられる。すなわち、脚部１１の一端が収容部２２ａの凹み部分に装着される。樹脂体２２の厚み分、脚部１１と背面部１２の間にギャップが設けられる。また、樹脂体２２には、背面部１２の一部が露出する開口部２２ｂが設けられている。
【００３１】
樹脂体２１、２２の製造方法としては、例えば、脚部１１、背面部１２をインサート品として樹脂をモールドする成形法が挙げられる。
【００３２】
コイル５ａ、５ｂは、絶縁被覆された導線であり、アルファ巻きで構成されている。アルファ巻きは、絶縁被覆された導線を内側から外側に積層するように巻く方式である。コイル５ａ、５ｂは、エッジワイズコイルであっても良いが、本実施形態のコイル５ａ、５ｂは、アルファ巻きであるため、エッジワイズコイルが断面矩形状の４箇所で曲げが大きくなる箇所があるのに対して、コイル５ａ、５ｂの曲げが一定している。コイル５ａ、５ｂは、脚部１１の周囲に設けられる。すなわち、コイル５ａ、５ｂの装着は、リアクトルの組立時において、コイル５ａ、５ｂの空芯部に脚部１１を挿入してなされる。本実施形態では、コイル５ａ、５ｂは、平角線で構成されているが、丸線で構成されていても良い。
【００３３】
コイル５ａ、５ｂは、端部５０ａ、５０ｂが引き出されており、これら端部５０ａ、５０ｂが外部電源などの外部機器と電気的に接続される。ここでは、コイル５ａ、５ｂは、コイル５ａ、５ｂと同一の素材からなる連結線により連結されており、端部５０ａ、５０ｂのいずれかから流入した電流が他方の端部５０ａ、５０ｂから外部に流出する。コイル５ａ、５ｂに通電されると、コイル５ａ、５ｂの空芯部を貫く磁束が発生するようになっている。
【００３４】
［１−２．コア部材の製造方法］
環状コア１０を構成する円柱形状の脚部１１とブロック状の背面部１２の製造方法について説明する。脚部１１と背面部１２は、圧粉磁心からなり、両者は形状が異なるだけで製造方法は基本的に同じである。以下では、圧粉磁心の製造方法を説明する。
【００３５】
圧粉磁心の製造方法は、大きく分けて次のような工程を有する。
（ａ）磁性粉末に対しシリコーン樹脂を混合し、絶縁被膜を形成する混合工程。
（ｂ）混合工程で得られた混合物を加圧成形する加圧成形工程。
（ｃ）加圧成形工程で得られた成形体を焼鈍する焼鈍工程。
【００３６】
以下、各工程について、詳細に説明する。
（ａ）混合工程
混合工程では、磁性粉末に対しシリコーン樹脂を混合し、磁性粉末の表面にシリコーン樹脂からなる絶縁被膜を形成する。
【００３７】
磁性粉末は、Ｆｅ、Ｃｏ、Ｎｉ等の遷移元素の強磁性元素を主成分とする磁性粉末を用いる。特に、Ｆｅを主成分とする磁性粉末であって、純鉄粉、Ｆｅ−Ｓｉ合金、センダスト合金（Ｆｅ−Ｓｉ−Ａｌ合金）、アモルファス粉などを用いると良い。Ｆｅを主成分とする磁性粉末には、ＣｏやＡｌが含まれていても良い。また、磁性粉末としては、複数種類の磁性粉末の混合粉末を用いてもよい。例えば、純鉄粉とＦｅ−４９Ｃｏ−２Ｖ（パーメンジュール）粉、純鉄粉とＦｅ−３Ｓｉ粉、センダスト（Ｆｅ−９Ｓｉ−６Ａｌ）粉と純鉄粉のなどの混合粉末が挙げられる。また、圧粉磁心の材料に用いる磁性粉末のビッカース硬度は５０以上であることが好ましい。
【００３８】
磁性粉末の粒径は、１〜３００μｍであり、好ましくは２０〜２００μｍである。３００μｍ超だと高密度化や渦電流損の低減化が図りにくく、１μｍ未満だとヒステリシス損失の低減化が図りにくい。なお、ここにいう「粒径」は、所定メッシュサイズの篩いによって分級したときに定まるメジアン径である。
【００３９】
磁性粉末の製造方法は、特に限定はないが、粉末作製後にジェットミルなどで球形状に加工されていても良い。一般には、球形状とすることで磁気特性が向上するが、粉末同士のアンカー効果が低下し、機械的強度が低下するため使用を避ける傾向にある。しかし、本実施形態では、脚部１１の形状を円柱形状としたことで、高い圧力でプレス可能であるので、球形状の磁性粉末であっても、機械的強度が向上した成形体を得ることができる。
【００４０】
シリコーン樹脂は、熱によって縮合及び硬化する加熱硬化型のものと、室温で硬化する室温硬化型のものを用いることができる。本実施形態では、加熱硬化型で７０〜３００℃程度でシロキシサン結合による架橋が進行し、縮合及び硬化するものを用いる。シリコーン樹脂としては、レジン系、シラン化合物系、ゴム系シリコーン、シリコーンパウダー、有機変性シリコーンオイル、又はこれらの少なくとも２種以上の複合物を用いることができる。特に、耐熱性、耐候性、耐湿性、電気絶縁性、及び、混合する際の簡便性の点から、ストレートシリコーンレジンが好ましい。
【００４１】
シリコーン樹脂の付着量は、磁性粉末に対して、０．０１〜１．０ｗｔ％であることが好ましい。付着量が０．０１ｗｔ％より少ないと、絶縁性が低下し、電気抵抗が低くなる。付着量が１．０ｗｔ％より多いと加熱乾燥後の粉末がダマになりやすく、また加圧成形後の成形体は磁性粉末周囲のシリコーン樹脂の膜厚が大きくなるため、スプリングバックの影響を受けて膨張して高密度化し難く、またクラックが発生しやすくなる。
【００４２】
混合工程後には、磁性粉末を加熱乾燥させる。この乾燥工程後に得られた混合物が凝集、固化している場合は、解砕又は粉砕を行っても良い。
【００４３】
（ｂ）加圧成形工程
混合工程後に得られた混合物を、所定形状のキャビティを有する金型へ充填し、当該混合物をプレスにより加圧成形して成形体を作製する。キャビティの形状は、脚部１１を作製する場合には円柱形状、背面部１２を作製する場合には、ブロック形状である。例えば、脚部１１の場合、円柱形状を成す面のうち、円形状をした両端面からプレスする。そのため、成形体の両端面は平面となる。
【００４４】
混合物を金型へ充填させる際には、金型の内壁や混合物に潤滑剤を添加しても良い。潤滑剤としては、ステアリン酸亜鉛、ステアリン酸カルシウム、ステアリン酸リチウムなどの金属石鹸、ワックスなどのワックス状若しくは脂肪性材料、又はエチレンビスステアルアミド組成物、シリコーンオイル等を用いることができる。
【００４５】
成形体を作製する成形圧力は、成形圧力を１４８０ＭＰａ以下とすることが金型の寿命や生産性の観点から好ましい。また、成形体の強度をより強固とするために、例えば、低融点ガラス粉末や水ガラス（ケイ酸ナトリウム）などのバインダーを混合後に得られた混合物に添加しても良い。
【００４６】
（ｃ）焼鈍工程
焼鈍工程は、加圧成形工程により得られた成形体を熱処理する。焼鈍工程は、成形体中の残留歪みや残留応力の除去を目的としてなされ、焼鈍工程により、圧粉磁心の保磁力やヒステリシス損失の低減を図ることができる。
【００４７】
残留歪みは、焼鈍温度が高い程有効に除去されるが、耐熱性を有するシリコーン樹脂であっても絶縁被膜に部分的な破壊が生じる場合がある。そこで、シリコーン樹脂の耐熱性や磁性粉末の熱膨張をも考慮して焼鈍温度を決定することが好ましい。例えば、焼鈍温度は、５００〜８００℃とすると、残留歪みの除去とシリコーン樹脂の絶縁被膜の保護との両立を図ることができる。
【００４８】
焼鈍工程においては、成形体の温度が焼鈍温度に到達するまでに、成形体を、潤滑剤が分解する温度領域で一度保持した方が良い。焼鈍温度まで急速に温度上昇させると、潤滑剤の分解ガスが成形体内部より急激に発生するため、成形体内部にクラックが発生し、機械的強度が著しく低下する虞があるからである。
【００４９】
焼鈍雰囲気は、非酸化雰囲気が好ましい。例えば、真空雰囲気や不活性ガス雰囲気である。不活性ガス雰囲気としては、Ｈ２、Ｎ２、Ａｒ雰囲気が挙げられる。非酸化雰囲気にすることにより、圧粉磁心やこれを構成する磁性粉末が過度に酸化されて、磁気特性が低下するのを抑止することができる。
【００５０】
焼鈍工程の加熱時間は、焼鈍工程の効果と経済性とを考慮して１０〜１８０分が好ましい。より好ましくは、３０〜９０分である。
【００５１】
［１−３．作用・効果］
（１）本実施形態のコアは、複数のコア部材により環状形状を成し、その少なくとも一部にコイル５ａ、５ｂが巻回されてリアクトルに用いられるコアであって、周囲にコイル５ａ、５ｂが巻回される一対の脚部１１と、当該一対の脚部１１を繋ぐ一対の背面部１２と、を有し、脚部１１は、その断面形状が円形又は楕円形状の円柱形状を有する圧粉磁心であり、背面部１２は、概略六角形状の平板であり、一対の脚部１１の両端面が、一対の背面部１２の向かい合う面に対面するように配置され、環状形状を成すようにした。
【００５２】
これにより、脚部１１を作製する際に、その断面形状が丸みを帯びてエッジ部分がないので、金型への応力が一箇所に集中することなく分散されるので、金型への負担を軽減することができるとともに、環状コア１０の生産性を向上させることができる。また、コイルが巻回される脚部１１を円柱形状としているので、その周囲に巻回されるコイル５ａ、５ｂをより脚部１１に近づけることができ、リアクトル体格の小型化が可能になる。
【００５３】
さらに、環状コア１０において、磁束は環状コア１０の内側を通る傾向にあり、外側部分の寄与は小さい。本実施形態では、背面部１２を概略六角形状の平板としているので、矩形状と比べて四隅分のコア使用量が削減されるので、環状コア１０及びリアクトルの重量、体積、及びコストを低減させることができる。
【００５４】
（２）脚部１１は、ビッカース硬度が５０以上の磁性粉末を含み構成するようにした。このようにしても、脚部１１の成形性を向上させることができる。すなわち、一般には、硬い磁性粉末をプレスにより成形して圧粉磁心を構成する場合には、硬い分だけ成形性が悪化する。本実施形態では、ビッカース硬度が５０以上とした硬い磁性粉末であっても、脚部１１の形状を円柱形状としているので、特定の箇所にプレスによる応力が集中することがなく、高圧でプレスして成形することが可能であり、成形性を向上させることができる。
【００５５】
（３）本実施形態のリアクトルは、円柱形状を有する脚部１１を備えた環状コア１０と、環状コア１０の脚部１１の周囲に巻回されたコイル５ａ、５ｂとを備えるようにした。特に、コイル５ａ、５ｂは、アルファ巻きで構成され、コイル５ａ、５ｂが円柱形状の脚部１１の周囲に装着するようにした。コイル５ａ、５ｂが巻回される脚部１１の形状を円柱形状として、コイル５ａ、５ｂをアルファ巻きとすることにより、より脚部１１に近い形に配置することができる。従って、リアクトルの体格を小さくすることができるとともに、コイル５ａ、５ｂ自体も小さくなるので直流抵抗をより小さくすることができる。
【００５６】
（４）環状コア１０のうち、コイル５ａ、５ｂが巻回された脚部１１は、コイル５ａ、５ｂが巻回されていない背面部１２より、高密度とした。磁束が発生する箇所は、コイル５ａ、５ｂが巻回された脚部１１であり、コイル５ａ、５ｂが巻回されてない背面部１２は発生した磁束が通過する通り道となるだけである。そのため、磁束発生箇所の脚部１１を高密度とし、磁束通過箇所となる背面部１２を低密度としても、鉄損の増加を抑えつつ、高いインダクタンス特性を得ることができる。
【００５７】
（５）脚部１１は、背面部１２より低鉄損の材料で構成するようにした。これにより、これにより、脚部１１の発熱を軽減することができ、脚部１１の周囲にコイル５ａ、５ｂが巻回されて放熱性が悪くなったとしても、カバーすることができる。
【００５８】
（６）脚部１１の圧粉磁心は、磁性粉末として、Ｆｅ−Ｓｉ合金、センダスト、アモルファス合金又はこれら二種以上の混合粉を用いて構成するようにした。これにより、高周波用途のリアクトルを得ることができる。すなわち、脚部１１を円柱形状としたことで、ビッカース硬度が高い磁性粉末を用いて脚部１１を構成可能となった。ここで、図８に示すように、ビッカース硬度が高くなるにつれて、周波数帯域も高くなる傾向にある。従って、Ｆｅ−Ｓｉ合金、センダスト、アモルファス合金又はこれら二種以上の混合粉のようなビッカース硬度が高いものを磁性粉末として用いているので、高周波用途のリアクトルを得ることができる。なお、ここにいう高周波とは、例えば、２０ｋＨｚ〜１００ｋＨｚである。
【００５９】
（７）コイル５ａ、５ｂは、平角線で構成するようにした。これにより、例えば丸線などよりも比較的線材の断面積が大きく、大電流用途のリアクトルを得ることができる。さらに、丸線と比較して占積率を高めることができ、リアクトルの小型化を図ることができる。
【００６０】
（８）環状コア１０を被覆する樹脂部材２０を備え、脚部１１と背面部１２との間には、樹脂部材２０の厚みでギャップを構成するようにした。これにより、コイル５ａ、５ｂの磁束の漏れを抑制でき、損失を低下することができる。また、別途のギャップスペーサを設ける必要がないので、リアクトル組立時に当該スペーサの取付けが不要で、組立性を向上させることができる。
【００６１】
［２．第２の実施形態］
［２−１．構成］
第２の実施形態について、図４〜図７を用いて説明する。第２の実施形態は、第１の実施形態と基本構成は同じである。よって、第１の実施形態と異なる点のみを説明し、第１の実施形態と同じ部分については同じ符号を付して詳細な説明は省略する。
【００６２】
図４は、第２の実施形態のリアクトルの斜視図である。図５は、第２の実施形態のリアクトルの分解斜視図である。図６は、第２の実施形態の環状コアの斜視図である。
【００６３】
第２の実施形態では、環状コア１０の構成が異なる。すなわち、第２の実施形態の環状コア１０は、一対の円柱形状の脚部１１と、これらに挟まれる一対の背面部１３とを有しており、背面部１３の形状が異なる。脚部１１は、第１の実施形態と同様に、その断面形状が円形又は楕円形の円柱形状の圧粉磁心である。背面部１３は、第１の実施形態の背面部１２と同様にブロック状であるが、その全体形状は概略矩形状であり、その側部が内側にくぼむように切欠かれた切欠き部１３ａが設けられている。切欠き部１３ａは、本実施形態では、脚部１１の外周面の形状に合わせた形状を有しており、円弧状である。
【００６４】
なお、背面部１３の変形例として、背面部１３の切欠き部１３ａは、図７に示すように、円形の開口１３ｂとし、この開口１３ｂに脚部１１を挿入するようにしても良い。この場合、開口１３ｂから脚部１１の端面が露出する。
【００６５】
環状コア１０は、一対の平行な脚部１１の側面に沿って背面部１３が配置されて環状形状を成している。換言すれば、脚部１１の円形状の平面が外部に露出している。なお、図６では、背面部１３の切欠き部１３ａと脚部１１の側面とは離間している。脚部１１が樹脂体２１で被覆され、また、背面部１３の切欠き部１３ａも樹脂体２４で被覆されており、これらの分の厚みがあるからである。但し、脚部１１の側面を直接切欠き部１３ａに接触させても良い。
【００６６】
樹脂部材２０は、脚部１１の周囲を被覆する樹脂体２３と、背面部１３を被覆する樹脂体２４とを有している。樹脂体２３は、脚部１１の周囲を被覆する樹脂からなる部材であり、その周囲にコイル５ａ、５ｂが装着される。樹脂体２３は、第１の実施形態の樹脂体２１と同様に円筒形状であり、その両端部は開口し、脚部１１の円形の平面が露出している。
【００６７】
樹脂体２４には、脚部１１を挿入する開口部２４ａと、背面部１３の側面が露出する開口部２４ｂとが設けられている。開口部２４ａは、脚部１１の断面形状に倣って円形状であり、樹脂体２４を貫通して設けられている。従って、樹脂体２３で被覆された脚部１１の端部が開口部２４ａに挿入されると、開口部２４ａから脚部１１の円形の端面が外部に露出する。
【００６８】
樹脂部材２０は、脚部１１の端部側面と背面部１３の切欠き部１３との間のギャップとして機能する。すなわち、樹脂体２３は、脚部１１の端面を除いて脚部１１を被覆しており、当該脚部１１端部の周囲の樹脂厚が背面部１３とのギャップを構成する要素となり、背面部１３は、切欠き部１３ａを被覆しており、切欠き部１３ａを被覆する部分の樹脂厚が脚部１１の端部側面とのギャップを構成する要素となる。脚部１１及び切欠き部１３a間のギャップは、樹脂体２３又は樹脂体２４の何れかのみで管理するようにしても良い。
【００６９】
［２−２．作用・効果］
（１）本実施形態のコアは、脚部１１は、その断面形状が円形又は楕円形状の円柱形状を有する圧粉磁心であり、背面部１３は、円柱形状の脚部１１の側面に沿った形状で切欠かれた切欠き部１３ａを有し、円柱形状の脚部１１の側面が切欠き部１３ａに沿って配置され、環状形状を成すようにした。
【００７０】
これにより、第１の実施形態と同様に、脚部１１を作製する際に、その断面形状が丸みを帯びてエッジ部分がないので、金型への応力が一箇所に集中することを抑制でき、金型への負担を軽減することができるとともに、環状コア１０の生産性を向上させることができる。
【００７１】
また、切欠き部１３ａを設けたことで、背面部１３は、第１の実施形態の背面部１２よりもさらに、通過する磁束の少ない環状コア１０外側部分のコア使用量が削減されるとともに、切欠き部１３ａを設けた分、脚部１１が背面部１３に食い込むように配置できるので、環状コア１０及びリアクトルの重量、体積、及びコストを低減させることができる。さらに、図７に示すような平板状に開口が設けられた背面部１３と比べても、環状コア１０及びリアクトルの重量、体積、及びコストを低減させることができる。さらに、切欠き部１３ａが脚部１１の位置決め部材として機能させることができる。
【００７２】
（２）脚部１１は、円形又は楕円形状の端面が外部に露出するようにした。これにより磁束が発生する円柱形状の脚部１１において、鉄損により生じた発熱を効率良く外部を逃がすことができる。例えば、本実施形態のコアを用いたリアクトルをアルミニウムなどの放熱性を有する素材からなるケースに収容する場合に、露出した円形又は楕円形状の端面をケースに接触させて収容することが可能になり、放熱性を向上させることができる。
【００７３】
また、図７に示す背面部１３の開口１３ｂに脚部１１を挿入し、脚部１１の円形又は楕円形の端面を外部に露出するようにしても良い。これにより、上記のように、放熱性を向上させることができる。
【００７４】
［３．実施例］
［３−１．脚部成形における金型への応力評価］
脚部成形における金型への応力評価について説明する。第１及び第２の実施形態では、脚部１１の形状を円柱形状とした。円柱形状の脚部１１（「円柱コア」ともいう）のサンプルは、上記の（ａ）混合工程、（ｂ）加圧成形工程、（ｃ）焼鈍工程を経て作製される。
【００７５】
より詳細な条件を示すと、混合工程において磁性粉末は、平均粒子径（Ｄ５０）で３０〜５０μｍとし、各サンプルの主材となる磁性粉末は、それぞれ純鉄、Ｆｅ−３．５％Ｓｉ合金、センダスト、Ｆｅ−６．５％Ｓｉ合金、アモルファス合金とした。また、シリコーン樹脂の添加は、磁性粉末に対して０．８ｗｔ％とした。
【００７６】
加圧成形工程においては、潤滑剤はケノルーブ（ヘガネス社製）とし、その添加量は、混合工程により得られた混合物に対して０．５ｗｔ％とした。そして、潤滑剤が含まれた混合物を金型のキャビティへ充填し、プレスにより加圧して円柱形状の成形体を作製する際の成形圧力比は、図８に示すように、上記磁性粉末の種類の順に示すと１．００、１．２０、１．３５、１．５０、２．００とした。
【００７７】
また、Ｕ字型コアを比較例とする。その作製条件は、円柱コアのサンプルと同様の条件である。Ｕ字型コアは、円柱コアと形状のみが異なり、磁性粉末の素材は、それぞれ純鉄、Ｆｅ−３．５％Ｓｉ合金、センダスト、Ｆｅ−６．５％Ｓｉ合金、アモルファス合金とした。
【００７８】
各磁性粉末の比抵抗、ビッカース硬度、及び成形圧力比を図８に示す。成形圧力比は、純鉄でＵ字型コア及び円柱コアを成形する際の圧力を基準としている。図８に示すように、比抵抗、ビッカース硬度、成形圧力比には相関がある。すなわち、比抵抗が大きくなる、すなわち低鉄損化するにつれて、ビッカース硬度が高くなる。磁性粉末の硬度が高くなると、同じ圧力でプレスしても磁性粉末が変形しないため、成形密度が低下することとなり、比抵抗や磁気特性が低下してしまう。そのため、成形密度を上げるため、高い圧力でプレスする必要があり、金型にクラックが生じやすくなる。
【００７９】
応力解析によって、金型への最大応力値より金型にクラックが生じるかを検証した。最大応力値は、図８に示す成形圧力比が示す圧力でプレスした場合に金型に加わる最大の応力値である。クラックが生じない場合を「Ｇｏｏｄ」、クラックが生じる場合を「ＮＧ」として図８に示す。
【００８０】
図８に示すように、Ｕ字型コアを作製する場合、磁性粉末が純鉄、Ｆｅ−３．５％Ｓｉ合金のときは、金型にクラックが生じないが、センダスト、Ｆｅ−６．５％Ｓｉ合金、アモルファス合金のときは、金型にクラックが生じる。これは硬い磁性粉末を使用した場合には成形性が悪化するため、より強い力で押圧しないと成形できないことに起因する。
【００８１】
一方、円柱コアは、磁性粉末が純鉄、Ｆｅ−３．５％Ｓｉ合金、センダスト、Ｆｅ−６．５％Ｓｉ合金、アモルファス合金のときの何れの場合であっても、クラックが生じない。すなわち、円柱コアの断面形状が円形であるため、金型に加わる応力が分散されるため、金型への負担が軽減できることが分かる。
【００８２】
一般に、リアクトルが使用される回路の周波数が高い程、圧粉磁心の損失は大きくなる傾向にある。そのため、できるだけ低鉄損特性を有する磁性粉末、換言すれば比抵抗が大きい磁性粉末を用いることが必要となるが、比抵抗が上がると磁性粉末の硬度も増大するため、成形性が悪化する問題がある。成形性を向上させるためには、より大きな圧力でプレスする必要があるため、金型への負担が大きく、破損の原因となっていた。
【００８３】
本実施形態では、脚部１１の形状を円柱形状とすることにより、加圧成形時の金型への応力を均等に分散させることで、金型の負担を軽減し、耐久性を向上させることができる。また、脚部１１を円柱形状という単純な形状としたことで、均等にプレスできるので、成形のバラツキが少なく、生産性を向上させることができる。
【００８４】
［３−２．リアクトルの特性］
リアクトルの特性について説明する。リアクトルは、環状コアの周囲にコイルを巻回し、リアクトルを作製した。環状コアは、実施例においては、図９に示すように、２つの円柱形状からなる圧粉磁心を、ギャップを介して接続して脚部１１を構成し、一対の脚部１１で一対の背面部１３を挟んで環状に構成した。なお、背面部１３の切欠き部１３ａと脚部１１の側面とは接触しており、ギャップレスである。比較例においては、図１２に示すように、２つのＵ字型コアの脚部を向かい合わせるようにして環状コアを構成しており、向かい合う脚部間にはギャップが設けられている。
【００８５】
環状コアを構成する脚部とヨーク部の材質は、図１０の通りであり、純鉄、Ｆｅ−３．５％Ｓｉ合金、アモルファスダストのいずれかを用いた。
【００８６】
すなわち、実施例においては、脚部１１とヨーク部となる背面部１３の材質及び密度の組み合わせを変えており、実施例１〜実施例６を図１０に示す。実施例１は純鉄で脚部１１と背面部１３を構成し、実施例２、５、６は、Ｆｅ−３．５％Ｓｉ合金で脚部１１と背面部１３を構成した。実施例３は、脚部１１を純鉄で、背面部１３をＦｅ−３．５％Ｓｉ合金で構成し、実施例４はその逆で構成した。また、実施例５の脚部１１及び実施例６の背面部１３は高密度とし、これら以外については標準密度とした。ここにいう高密度とは、６．９９ｇ／ｃｍ３、標準密度とは、６．６５ｇ／ｃｍ３である。
【００８７】
比較例１〜３は、脚部及びヨーク部の材質はそれぞれ同じであり、比較例１は純鉄、比較例２はＦｅ−３．５％Ｓｉ合金、比較例３はアモルファスダストである。
【００８８】
リアクトルの設計条件は下記の条件を満たすようにした。
・     定格電流：６７Ａ
・     入力電圧：３００Ｖ
・     出力電圧：５２０Ｖ
・     コイルの巻数：２４ターン
・     コア断面積（Ｕ字型コアの脚部、脚部１１）：２９０ｍｍ２
・     ギャップ（２箇所）：１．５ｍｍ
【００８９】
また、リアクトルは下記の条件を満たすことが望ましい。
・     インダクタンス：２８μＨ以上  ａｔ０Ａ／１６μＨ以上  ａｔ３６０Ａ
・     駆動周波数：７０ｋＨｚ
【００９０】
作製したリアクトルのサンプルに対し、Ｌ値、鉄損、リアクトル重量、リアクトル体積を測定した。これらの結果を図９に示す。なお、リアクトル重量は、環状コアとコイルの合計重量である。リアクトル体積は、環状コアとコイルの合計体積である。
【００９１】
図１０に示すように、全体として、円柱形状の脚部１１を用いた実施例１〜６の方が、Ｕ字型コアを用いた比較例１〜３より、体積が小さく重量も軽いため、小型化できていることが確認できる。すなわち、リアクトル体積は、比較例１〜３が１１７ｃｍ３であるのに対し、実施例１〜６は１１２ｃｍ３である。リアクトル重量は、比較例１、２が３８９ｇ〜３９３ｇであるのに対し、実施例１〜６は３７５ｇ〜３８０ｇである。なお、比較例３の重量は最軽量であるが、設計条件（２８μＨ以上  ａｔ０Ａ／１６μＨ以上  ａｔ３６０Ａ）を満たせていない。
【００９２】
実施例１〜６は、インダクタンス値も設計条件（２８μＨ以上  ａｔ０Ａ／１６μＨ以上  ａｔ３６０Ａ）を満たすことができており、鉄損も比較例１〜３と比較して大きく劣るものではなく実用レベルに達している。
【００９３】
実施例１〜６と比較例１〜３のインダクタンス特性を示すグラフを図１１に示す。図１１のグラフは、横軸が電流（Ａ）、縦軸がインダクタンス（μＨ）としたグラフである。
【００９４】
（脚部の磁性粉末の材質の違い）
実施例４は、実施例１と比較すると脚部１１に背面部より低鉄損の材料であるＦｅ−３．５％Ｓｉ合金を用いており、図１０に示すように、実施例４が実施例１より低鉄損となっていることがわかる。また、実施例１と実施例３を比較すると、背面部１３に低鉄損材料であるＦｅ−３．５％Ｓｉ合金を用いている。実施例３の方が、インダクタンス値を保ちつつ、鉄損の優れた特性が得られることが分かる。すなわち、単なる磁束の通り道である背面部１３を低透磁率の材料を使用しても、同等のＬ値が得られる。さらに、実施例３のように、低透磁率かつ低鉄損の材料を用いることで、同等のＬ値を保ちつつ、損失を低減できる。
【００９５】
（脚部の磁性粉末の密度の違い）
実施例２と実施例５を比較すると、実施例５の脚部１１の方が高密度としている。実施例５の方が、鉄損の増加を抑えつつ高いインダクタンス特性が得られることが分かる。
【００９６】
［４．他の実施形態］
本発明は、第１及び第２の実施形態や上記実施例に限定されるものではなく、下記に示す他の実施形態も包含する。また、本発明は、第１及び第２の実施形態、上記実施例及び下記の他の実施形態の少なくともいずれか２つを組み合わせた形態も包含する。
【００９７】
（１）第１及び第２の実施形態では、脚部１１として円柱形状のコア部材を用いたが、柱状の断面形状が多角形であって、その頂点部分が面取りなどされて丸く形成されていても良い。すなわち、柱状の脚部１１の周面にエッジが無ければ良い。このような場合であっても、成形時の金型への負担を軽減することができる。頂点の数は例えば３つ以上あれば良く、頂点数が少ない場合にはその角部分を無くすように丸みの度合いを高くし、頂点数が多い場合には、角部分の丸みの度合いを応力の集中が緩和される程度に小さくしても良い。また、脚部１１の断面形状に、応力の集中が緩和される程度に直線が含まれていても良い。
【００９８】
（２）環状コア１０の脚部１１は、円柱形状の複数のコア部材で構成されていても良い。複数のコア部材を接着剤で直接接続しても良いし、スペーサを介して接続しても良い。
【００９９】
（３）第１及び第２の実施形態では、背面部１２、１３を圧粉磁心としたが、フェライト磁心や積層鋼板を用いても良い。
【符号の説明】
【０１００】
５ａ、５ｂ            コイル
１０                  環状コア
１１                  脚部
１２                  背面部
１３                  背面部
１３ａ                切欠き部
２０                  樹脂部材
２１、２２            樹脂体
２２ａ                収容部
２２ｂ                開口部
２３、２４            樹脂体
２４ａ、２４ｂ        開口部
５０ａ、５０ｂ        コイルの端部
【図１】
0006557527.tif 000002
【図２】
0006557527.tif 000003
【図３】
0006557527.tif 000004
【図４】
0006557527.tif 000005
【図５】
0006557527.tif 000006
【図６】
0006557527.tif 000007
【図７】
0006557527.tif 000008
【図８】
0006557527.tif 000009
【図９】
0006557527.tif 000010
【図１０】
0006557527.tif 000011
【図１１】
0006557527.tif 000012
【図１２】
0006557527.tif 000013
【図１３】
0006557527.tif 000014